【手続補正書】
【提出日】平成15年10月29日(2003.10.29)
【手続補正１】
【補正対象書類名】明細書
【補正対象項目名】特許請求の範囲
【補正方法】変更
【補正の内容】
【特許請求の範囲】
【請求項１】
平均一次粒子径が５０ｎｍ以下であるヒュームドシリカに粉末状カーボンとしてカーボンブラックを１〜１０ｗｔ％含有した芯材を被覆材に充填した真空断熱材。
【請求項２】
平均一次粒子径が５０ｎｍ以下であるヒュームドシリカに粉末状カーボンとして比表面積１００ｍ2／ｇ未満のカーボンブラックを含有した芯材を被覆材に充填した真空断熱材。
【請求項３】
粉末状カーボンが、黒鉛化炭素粉末であることを特徴とする請求項１または２記載の真空断熱材。
【請求項４】
前記芯材が、不織布にて被覆された上に、被覆材に封止されることを特徴とする請求項１から３のいずれか一項記載の真空断熱材。
【請求項５】
被覆材が、少なくとも金属蒸着フィルム層と熱可塑性ポリマー層とを含むことを特徴とする請求項１から４のいずれか一項記載の真空断熱材。
【請求項６】
少なくとも、攪拌羽根を有する混合容器内に平均一次粒子径が５０ｎｍ以下であるヒュームドシリカに粉末状カーボンとしてカーボンブラックを１〜１０ｗｔ％投入するステップと、攪拌羽根による混合によって均一分散させる粉体均一分散ステップと、減圧下で粉体混合材料である芯材を被覆材に封止する真空封止ステップとを有することを特徴とする真空断熱材の製造方法。
【請求項７】
少なくとも、攪拌羽根を有する混合容器内に平均一次粒子径が５０ｎｍ以下であるヒュームドシリカに粉末状カーボンとして比表面積１００ｍ2／ｇ未満のカーボンブラックを投入するステップと、攪拌羽根による混合によって均一分散させる粉体均一分散ステップと、減圧下で粉体混合材料である芯材を被覆材に封止する真空封止ステップとを有することを特徴とする真空断熱材の製造方法。
【請求項８】
混合容器が、自ら回転することにより、または、底部にローターを有することにより、粉体を回転混合することを特徴とする請求項６または７記載の真空断熱材の製造方法。
【請求項９】
粉末状カーボンが、黒鉛化炭素粉末であることを特徴とする請求項７または請求項８記載の真空断熱材の製造方法。
【請求項１０】
前記芯材が、不織布にて被覆された上に、被覆材に封止されることを特徴とする請求項７から９のいずれか一項記載の真空断熱材の製造方法。
【請求項１１】
被覆材が、少なくとも金属蒸着フィルム層と熱可塑性ポリマー層とを含むことを特徴とする請求項７から請求項１０記載の真空断熱材の製造方法。
【請求項１２】
平均一次粒子径が５０ｎｍ以下であるヒュームドシリカに粉末状カーボンとしてカーボンブラックを１〜１０ｗｔ％含有した芯材を被覆材に充填した真空断熱材を具備する冷凍冷蔵庫および冷凍機器。
【請求項１３】
平均一次粒子径が５０ｎｍ以下であるヒュームドシリカに粉末状カーボンとして比表面積１００ｍ2／ｇ未満のカーボンブラックを含有した芯材を被覆材に充填した真空断熱材を具備する冷凍冷蔵庫および冷凍機器。
【請求項１４】
粉末状カーボンが、黒鉛化炭素粉末であることを特徴とする真空断熱材を具備する請求項１２または１３記載の冷凍冷蔵庫および冷凍機器。
【請求項１５】
前記芯材が、不織布にて被覆された上に、被覆材に封止されることを特徴とする真空断熱材を具備する請求項１２から１４のいずれか一項記載の冷凍冷蔵庫および冷凍機器。
【請求項１６】
被覆材が、少なくとも金属蒸着フィルム層と熱可塑性ポリマー層とを含むことを特徴とする真空断熱材を具備する請求項１２から１５のいずれか一項記載の冷凍冷蔵庫および冷凍機器。
【請求項１７】
平均一次粒子径が５０ｎｍ以下であるヒュームドシリカに粉末状カーボンとしてカーボンブラックを１〜１０ｗｔ％含有した芯材を被覆材に充填した真空断熱材を具備するノート型コンピュータ。
【請求項１８】
平均一次粒子径が５０ｎｍ以下であるヒュームドシリカに粉末状カーボンとして比表面積１００ｍ2／ｇ未満のカーボンブラックを含有した芯材を被覆材に充填した真空断熱材を具備するノート型コンピュータ。
【請求項１９】
粉末状カーボンが、黒鉛化炭素粉末であることを特徴とする真空断熱材を具備する請求項１７または１８記載のノート型コンピュータ。
【請求項２０】
前記芯材が、不織布にて被覆された上に、被覆材に封止されることを特徴とする真空断熱材を具備する請求項１７から１９のいずれか一項記載のノート型コンピュータ。
【請求項２１】
被覆材が、少なくとも金属蒸着フィルム層と熱可塑性ポリマー層とを含むことを特徴とする真空断熱材を具備する請求項１７から２０のいずれか一項記載のノート型コンピュータ。
【請求項２２】
平均一次粒子径が５０ｎｍ以下であるヒュームドシリカに粉末状カーボンとしてカーボンブラックを１〜１０ｗｔ％含有した芯材を被覆材に充填した真空断熱材を具備する電気湯沸かし器。
【請求項２３】
平均一次粒子径が５０ｎｍ以下であるヒュームドシリカに粉末状カーボンとして比表面積１００ｍ2／ｇ未満のカーボンブラックを含有した芯材を被覆材に充填した真空断熱材を具備する電気湯沸かし器。
【請求項２４】
粉末状カーボンが、黒鉛化炭素粉末であることを特徴とする真空断熱材を具備する請求項２２または２３記載の電気湯沸かし器。
【請求項２５】
前記芯材が、不織布にて被覆された上に、被覆材に封止されることを特徴とする真空断熱材を具備する請求項２２から２４のいずれか一項記載の電気湯沸かし器。
【請求項２６】
被覆材が、少なくとも金属蒸着フィルム層と熱可塑性ポリマー層とを含むことを特徴とする真空断熱材を具備する請求項２２から２５のいずれか一項記載の電気湯沸かし器。
【請求項２７】
平均一次粒子径が５０ｎｍ以下であるヒュームドシリカに粉末状カーボンとしてカーボンブラックを１〜１０ｗｔ％含有した芯材を被覆材に充填した真空断熱材を具備するオーブンレンジ。
【請求項２８】
平均一次粒子径が５０ｎｍ以下であるヒュームドシリカに粉末状カーボンとして比表面積１００ｍ2／ｇ未満のカーボンブラックを含有した芯材を被覆材に充填した真空断熱材を具備するオーブンレンジ。
【請求項２９】
粉末状カーボンが、黒鉛化炭素粉末であることを特徴とする真空断熱材を具備する請求項２７または２８記載のオーブンレンジ。
【請求項３０】
前記芯材が、不織布にて被覆された上に、被覆材に封止されることを特徴とする真空断熱材を具備する請求項２７から２９のいずれか一項記載のオーブンレンジ。
【請求項３１】
被覆材が、少なくとも金属蒸着フィルム層と熱可塑性ポリマー層とを含むことを特徴とする真空断熱材を具備する請求項２７から３０のいずれか一項記載のオーブンレンジ。
【手続補正２】
【補正対象書類名】明細書
【補正対象項目名】００５５
【補正方法】変更
【補正の内容】
【００５５】
【発明の実施の形態】
本発明の請求項１に記載の真空断熱材は、平均一次粒子径が５０ｎｍ以下であるヒュームドシリカに粉末状カーボンとしてカーボンブラックを１〜１０ｗｔ％含有した芯材を被覆材に充填したものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正３】
【補正対象書類名】明細書
【補正対象項目名】００５６
【補正方法】削除
【補正の内容】
【手続補正４】
【補正対象書類名】明細書
【補正対象項目名】００５９
【補正方法】変更
【補正の内容】
【００５９】
本発明の請求項２に記載の真空断熱材は、平均一次粒子径が５０ｎｍ以下であるヒュームドシリカに粉末状カーボンとして比表面積１００ｍ2／ｇ未満のカーボンブラックを含有した芯材を被覆材に充填したものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正５】
【補正対象書類名】明細書
【補正対象項目名】００６１
【補正方法】削除
【補正の内容】
【手続補正６】
【補正対象書類名】明細書
【補正対象項目名】００６２
【補正方法】削除
【補正の内容】
【手続補正７】
【補正対象書類名】明細書
【補正対象項目名】００６３
【補正方法】変更
【補正の内容】
【００６３】
本発明の請求項３に記載の真空断熱材は、粉末状カーボンが、黒鉛化炭素粉末であることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正８】
【補正対象書類名】明細書
【補正対象項目名】００６５
【補正方法】変更
【補正の内容】
【００６５】
本発明の請求項４に記載の真空断熱材は、芯材が、不織布にて被覆された上に、被覆材に封止されることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正９】
【補正対象書類名】明細書
【補正対象項目名】００６８
【補正方法】変更
【補正の内容】
【００６８】
本発明の請求項５に記載の真空断熱材は、被覆材が、少なくとも金属蒸着フィルム層と熱可塑性ポリマー層とを含むことを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正１０】
【補正対象書類名】明細書
【補正対象項目名】００７０
【補正方法】変更
【補正の内容】
【００７０】
本発明の請求項６に記載の真空断熱材の製造方法は、少なくとも、攪拌羽根を有する混合容器内に平均一次粒子径が５０ｎｍ以下であるヒュームドシリカに粉末状カーボンとしてカーボンブラックを１〜１０ｗｔ％投入するステップと、攪拌羽根による混合によって均一分散させる粉体均一分散ステップと、減圧下で粉体混合材料である芯材を被覆材に封止する真空封止ステップとを有することを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正１１】
【補正対象書類名】明細書
【補正対象項目名】００７２
【補正方法】削除
【補正の内容】
【手続補正１２】
【補正対象書類名】明細書
【補正対象項目名】００７３
【補正方法】削除
【補正の内容】
【手続補正１３】
【補正対象書類名】明細書
【補正対象項目名】００７４
【補正方法】削除
【補正の内容】
【手続補正１４】
【補正対象書類名】明細書
【補正対象項目名】００７７
【補正方法】変更
【補正の内容】
【００７７】
本発明の請求項７に記載の真空断熱材の製造方法は、少なくとも、攪拌羽根を有する混合容器内に平均一次粒子径が５０ｎｍ以下であるヒュームドシリカに粉末状カーボンとして比表面積１００ｍ2／ｇ未満のカーボンブラックを投入するステップと、攪拌羽根による混合によって均一分散させる粉体均一分散ステップと、減圧下で粉体混合材料である芯材を被覆材に封止する真空封止ステップとを有することを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正１５】
【補正対象書類名】明細書
【補正対象項目名】００７９
【補正方法】変更
【補正の内容】
【００７９】
本発明の請求項８に記載の真空断熱材の製造方法は、混合容器が、自ら回転することにより、または、底部にローターを有することにより、粉体を回転混合することを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。
【手続補正１６】
【補正対象書類名】明細書
【補正対象項目名】００８０
【補正方法】変更
【補正の内容】
【００８０】
また、粉体均一分散ステップにおいて、攪拌羽根を用いた混合に加え、さらに、自ら回転、または、底部のローターにより、粉体を回転混合することにより、原料中に存在するヒュームドシリカの二次、あるいは、三次凝集体を解砕するのに要する時間が短縮され、より効率のよい均一分散が可能となる。
【手続補正１７】
【補正対象書類名】明細書
【補正対象項目名】００８１
【補正方法】変更
【補正の内容】
【００８１】
本発明の請求項９に記載の真空断熱材の製造方法は、粉末状カーボンが、黒鉛化炭素粉末であることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正１８】
【補正対象書類名】明細書
【補正対象項目名】００８３
【補正方法】変更
【補正の内容】
【００８３】
本発明の請求項１０に記載の真空断熱材の製造方法は、芯材が、不織布にて被覆された上に、被覆材に封止されることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正１９】
【補正対象書類名】明細書
【補正対象項目名】００８６
【補正方法】変更
【補正の内容】
【００８６】
本発明の請求項１１に記載の真空断熱材の製造方法は、被覆材が、少なくとも金属蒸着フィルム層と熱可塑性ポリマー層とを含むことを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を提供することができる。


【手続補正２０】
【補正対象書類名】明細書
【補正対象項目名】００８８
【補正方法】削除
【補正の内容】
【手続補正２１】
【補正対象書類名】明細書
【補正対象項目名】００８９
【補正方法】変更
【補正の内容】
【００８９】
本発明の請求項１２に記載の冷凍冷蔵庫および冷凍機器は、平均一次粒子径が５０ｎｍ以下であるヒュームドシリカに粉末状カーボンとしてカーボンブラックを１〜１０ｗｔ％含有した芯材を被覆材に充填した真空断熱材を具備するものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正２２】
【補正対象書類名】明細書
【補正対象項目名】００９２
【補正方法】変更
【補正の内容】
【００９２】
本発明の請求項１３に記載の冷凍冷蔵庫および冷凍機器は、平均一次粒子径が５０ｎｍ以下であるヒュームドシリカに粉末状カーボンとして比表面積１００ｍ2／ｇ未満のカーボンブラックを含有した芯材を被覆材に充填した真空断熱材を具備するものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正２３】
【補正対象書類名】明細書
【補正対象項目名】００９４
【補正方法】削除
【補正の内容】
【手続補正２４】
【補正対象書類名】明細書
【補正対象項目名】００９５
【補正方法】削除
【補正の内容】
【手続補正２５】
【補正対象書類名】明細書
【補正対象項目名】００９６
【補正方法】変更
【補正の内容】
【００９６】
本発明の請求項１４に記載の冷凍冷蔵庫および冷凍機器は、粉末状カーボンが、黒鉛化炭素粉末であることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正２６】
【補正対象書類名】明細書
【補正対象項目名】００９８
【補正方法】変更
【補正の内容】
【００９８】
本発明の請求項１５に記載の冷凍冷蔵庫および冷凍機器は、芯材が、不織布にて被覆された上に、被覆材に封止されることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正２７】
【補正対象書類名】明細書
【補正対象項目名】０１０１
【補正方法】変更
【補正の内容】
【０１０１】
本発明の請求項１６に記載の冷凍冷蔵庫および冷凍機器は、被覆材が、少なくとも金属蒸着フィルム層と熱可塑性ポリマー層とを含むことを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正２８】
【補正対象書類名】明細書
【補正対象項目名】０１０３
【補正方法】変更
【補正の内容】
【０１０３】
本発明の請求項１７に記載のノート型コンピュータは、平均一次粒子径が５０ｎｍ以下であるヒュームドシリカに粉末状カーボンとしてカーボンブラックを１〜１０ｗｔ％含有した芯材を被覆材に充填した真空断熱材を具備するものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、装置内部の熱が表面に伝達することにより利用者に不快感を与えることがない。


【手続補正２９】
【補正対象書類名】明細書
【補正対象項目名】０１０４
【補正方法】削除
【補正の内容】
【手続補正３０】
【補正対象書類名】明細書
【補正対象項目名】０１０７
【補正方法】変更
【補正の内容】
【０１０７】
本発明の請求項１８に記載のノート型コンピュータは、平均一次粒子径が５０ｎｍ以下であるヒュームドシリカに粉末状カーボンとして比表面積１００ｍ2／ｇ未満のカーボンブラックを含有した芯材を被覆材に充填した真空断熱材を具備するものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、装置内部の熱が表面に伝達することにより利用者に不快感を与えることがない。


【手続補正３１】
【補正対象書類名】明細書
【補正対象項目名】０１０９
【補正方法】削除
【補正の内容】
【手続補正３２】
【補正対象書類名】明細書
【補正対象項目名】０１１０
【補正方法】削除
【補正の内容】
【手続補正３３】
【補正対象書類名】明細書
【補正対象項目名】０１１１
【補正方法】変更
【補正の内容】
【０１１１】
本発明の請求項１９に記載のノート型コンピュータは、粉末状カーボンが、黒鉛化炭素粉末であることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、装置内部の熱が表面に伝達することにより利用者に不快感を与えることがない。


【手続補正３４】
【補正対象書類名】明細書
【補正対象項目名】０１１３
【補正方法】変更
【補正の内容】
【０１１３】
本発明の請求項２０に記載のノート型コンピュータは、芯材が、不織布にて被覆された上に、被覆材に封止されることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、装置内部の熱が表面に伝達することにより利用者に不快感を与えることがない。


【手続補正３５】
【補正対象書類名】明細書
【補正対象項目名】０１１６
【補正方法】変更
【補正の内容】
【０１１６】
本発明の請求項２１に記載のノート型コンピュータは、被覆材が、少なくとも金属蒸着フィルム層と熱可塑性ポリマー層とを含むことを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、装置内部の熱が表面に伝達することにより利用者に不快感を与えることがない。


【手続補正３６】
【補正対象書類名】明細書
【補正対象項目名】０１１８
【補正方法】変更
【補正の内容】
【０１１８】
本発明の請求項２２に記載の電気湯沸かし器は、平均一次粒子径が５０ｎｍ以下であるヒュームドシリカに粉末状カーボンとしてカーボンブラックを１〜１０ｗｔ％含有した芯材を被覆材に充填した真空断熱材を具備するものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正３７】
【補正対象書類名】明細書
【補正対象項目名】０１１９
【補正方法】削除
【補正の内容】
【手続補正３８】
【補正対象書類名】明細書
【補正対象項目名】０１２２
【補正方法】変更
【補正の内容】
【０１２２】
本発明の請求項に記載の電気湯沸かし器は、平均一次粒子径が５０ｎｍ以下であるヒュームドシリカに粉末状カーボンとして比表面積１００ｍ2／ｇ未満のカーボンブラックを含有した芯材を被覆材に充填した真空断熱材を具備するものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正３９】
【補正対象書類名】明細書
【補正対象項目名】０１２４
【補正方法】削除
【補正の内容】
【手続補正４０】
【補正対象書類名】明細書
【補正対象項目名】０１２５
【補正方法】削除
【補正の内容】
【手続補正４１】
【補正対象書類名】明細書
【補正対象項目名】０１２６
【補正方法】変更
【補正の内容】
【０１２６】
本発明の請求項２４に記載の電気湯沸かし器は、粉末状カーボンが、黒鉛化炭素粉末であることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正４２】
【補正対象書類名】明細書
【補正対象項目名】０１２８
【補正方法】変更
【補正の内容】
【０１２８】
本発明の請求項２５に記載の電気湯沸かし器は、芯材が、不織布にて被覆された上に、被覆材に封止されることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正４３】
【補正対象書類名】明細書
【補正対象項目名】０１３１
【補正方法】変更
【補正の内容】
【０１３１】
本発明の請求項２６に記載の電気湯沸かし器は、被覆材が、少なくとも金属蒸着フィルム層と熱可塑性ポリマー層とを含むことを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正４４】
【補正対象書類名】明細書
【補正対象項目名】０１３３
【補正方法】変更
【補正の内容】
【０１３３】
本発明の請求項２７に記載のオーブンレンジは、平均一次粒子径が５０ｎｍ以下であるヒュームドシリカに粉末状カーボンとしてカーボンブラックを１〜１０ｗｔ％含有した芯材を被覆材に充填した真空断熱材を具備するものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正４５】
【補正対象書類名】明細書
【補正対象項目名】０１３４
【補正方法】削除
【補正の内容】
【手続補正４６】
【補正対象書類名】明細書
【補正対象項目名】０１３７
【補正方法】変更
【補正の内容】
【０１３７】
本発明の請求項２８に記載のオーブンレンジは、平均一次粒子径が５０ｎｍ以下であるヒュームドシリカに粉末状カーボンとして比表面積１００ｍ2／ｇ未満のカーボンブラックを含有した芯材を被覆材に充填した真空断熱材を具備するものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正４７】
【補正対象書類名】明細書
【補正対象項目名】０１３９
【補正方法】削除
【補正の内容】
【手続補正４８】
【補正対象書類名】明細書
【補正対象項目名】０１４０
【補正方法】削除
【補正の内容】
【手続補正４９】
【補正対象書類名】明細書
【補正対象項目名】０１４１
【補正方法】変更
【補正の内容】
【０１４１】
本発明の請求項２９に記載のオーブンレンジは、粉末状カーボンが、黒鉛化炭素粉末であることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正５０】
【補正対象書類名】明細書
【補正対象項目名】０１４３
【補正方法】変更
【補正の内容】
【０１４３】
本発明の請求項３０に記載のオーブンレンジは、芯材が、不織布にて被覆された上に、被覆材に封止されることを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。


【手続補正５１】
【補正対象書類名】明細書
【補正対象項目名】０１４６
【補正方法】変更
【補正の内容】
【０１４６】
本発明の請求項３１に記載のオーブンレンジは、被覆材が、少なくとも金属蒸着フィルム層と熱可塑性ポリマー層とを含むことを特徴とするものであり、断熱性能に優れたヒュームドシリカを母材として選択し、さらに、粉末状カーボンが均一に分散されることにより、ヒュームドシリカのみを芯材として用いた場合よりも一層優れた断熱性能を有する高性能な真空断熱材を具備することによって、高断熱化が達成され、省エネルギーに貢献できるものである。